(57)【特許請求の範囲】
【請求項１】
下記一般式（Ｉ）で表わされるモノマー〔以下、モノマー（Ｉ）という〕と、下記一般式（II）で表されるモノマー〔以下、モノマー（II）という〕とを、液体反応媒体を用いて反応容器中で重合反応させて洗浄剤用高分子ビルダーを製造するにあたり、
液体反応媒体として、炭素数２〜３の１価アルコール及び炭素数２〜６の多価アルコールから選ばれる１種以上の低級アルコールを含む液体を用い、
使用する全モノマー（Ｉ）の１〜２０重量％に相当する量のモノマー（Ｉ）、及び使用する全モノマー（II）の３０〜８０重量％に相当する量のモノマー（II）を、モノマー（Ｉ）とモノマー（II）との比率が、モノマー（Ｉ）：モノマー（II）＝０．４：９９．６〜１５：８５（重量比）となるように、重合開始前に予め反応容器に仕込み、
重合開始後にモノマー（Ｉ）及びモノマー（II）の残りを反応容器に添加する、
洗浄剤用高分子ビルダーの製造方法。
【化１】
0005485596.tif 000009
〔式中、Ｒ１は水素原子又は−ＣＯＯＭを表し、Ｒ２は水素原子又はメチル基を表し、Ｍは、各々独立して、水素原子、１価金属、２価金属（１／２原子）、アンモニウム基、又は置換アンモニウム基を表す。〕
【化２】
0005485596.tif 000010
〔式中、Ｒ３は水素原子又はメチル基を表し、Ａは１種類以上の炭素数２〜３のアルキレン基を表し、Ｘは水素原子、メチル基、フェニル基又はベンジル基を表し、ｎは平均付加モル数であり、１０〜１００の数を表す。〕
【請求項２】
洗浄剤用高分子ビルダーが、モノマー（Ｉ）由来の構成単位（Ｉ）及びモノマー（II）由来の構成単位（II）を、構成単位（Ｉ）：構成単位（II）＝１０：９０〜６０：４０の重量比で含有する高分子化合物である、請求項１記載の洗浄剤用高分子ビルダーの製造方法。
【請求項３】
重合開始後の反応液中のモノマー（Ｉ）とモノマー（II）との比率が、モノマー（Ｉ）：モノマー（II）＝０．４：９９．６〜１５：８５（重量比）となるように、前記モノマー（Ｉ）及びモノマー（II）の残りを反応容器に添加する工程を有する、請求項１又は２記載の洗浄剤用高分子ビルダーの製造方法。
【請求項４】
使用する全モノマー（Ｉ）と使用する全モノマー（II）との比率が、モノマー（Ｉ）：モノマー（II）＝１０：９０〜６０：４０（重量比）となるように、前記モノマー（Ｉ）及びモノマー（II）の残りを反応容器に添加する、請求項１〜３の何れか１項記載の洗浄剤用高分子ビルダーの製造方法。
【請求項５】
使用する全モノマー（II）の８０重量％以上に相当する量を添加するまで、モノマー（Ｉ）及びモノマー（II）の残りを、モノマー（Ｉ）：モノマー（II）＝１０：９０〜６０：４０の重量比で反応容器に添加する、請求項１〜４の何れか１項記載の洗浄剤用高分子ビルダーの製造方法。
【請求項６】
請求項１〜５のいずれか記載の製造方法により得られる、洗浄剤用高分子ビルダー。
【発明の詳細な説明】
【技術分野】
【０００１】
本発明は、洗浄剤用高分子ビルダーの製造方法に関する。
【背景技術】
【０００２】
近年、環境に対する意識が高まってきており、環境に対し負荷の少ない洗浄剤の登場が渇望されている。従来の洗浄剤より洗浄成分濃度が高い、いわゆる濃縮タイプの洗浄剤は、洗浄剤自身のサイズを小さくし、容器樹脂量の削減、輸送費の削減、使用後のゴミの削減等、環境に対する負荷を低減させるのに非常に有効であると考えられる。
【０００３】
しかしながら、このような界面活性剤濃厚系の液体洗浄剤組成物は、組成物自体の保存安定性に加えて、ビルダー成分が安定配合しにくいという課題がある。例えばポリアクリル酸系ポリマーは、泥の分散性、再汚染防止性に優れることが知られているが、一般に界面活性剤水溶液系には安定配合しにくくなり、更には保存により、白濁や相分離などの分離や、基材が溶液中で固体として析出してくる場合がある。
【０００４】
また、従来よりビルダーの製造に際しては、ビルダーとして適した分子量の範囲に調整するため、重合時に連鎖移動剤を使用する方法が知られているが、連鎖移動剤としてよく用いられる硫黄元素を含む化合物は、重合後のポリマー溶液中に残留して特有の匂いを発するため、それを配合した洗浄剤の香りを損ねるという課題がある。
【０００５】
特許文献１には、互いに異なる反応性を有するモノマーからなる共重合体を製造するにあたり、添加速度を減少させつつ、少なくとも１種の低反応性モノマーを反応容器に添加する工程と、少なくとも１種の高反応性モノマーを反応容器に添加する工程を含み、かつ高反応性モノマーの１重量％未満を初期仕込みすることが開示されている。モノマーの反応性の違いは考慮されているものの、実際に使用するモノマーの種類と組み合わせによっては必ずしもこの開示条件だけでは十分とはいえず、洗浄剤用の高分子ビルダーについては、より詳細な条件の設計が求められていた。
【０００６】
また、特許文献２〜４には、（メタ）アクリル酸系単量体と、ポリアルキレングリコールモノアリルエーテル系単量体とを共重合してなる重合体を洗剤用ビルダーとして用いることが開示されている。しかしながら、これらの文献では、重合体を製造する際の単量体の添加方法については詳細な検討はなされていない。
【０００７】
なお、セメント添加剤として好適な重合体の製造方法として、特許文献５には、不飽和ポリアルキレングリコール系単量体と不飽和カルボン酸系単量体の重合において、重合中の反応器内の水の濃度を５０重量％以下とし、且つ、重合する単量体の少なくとも一部をあらかじめ反応器に初期仕込みし、重合開始以降に、残りの単量体を反応器に投入することが開示されている。しかしながら、２種類以上の単量体混合液の一部を初期仕込みすることの開示があるが、反応性の異なる単量体同士の共重合を想定したものではなく、初期仕込みの量を単量体ごとに設定するものではない。
【先行技術文献】
【特許文献】
【０００８】
【特許文献１】特開２００７−２３１２７６号公報
【特許文献２】特開２００４−７５９７７号公報
【特許文献３】特開昭５８−５３９８号公報
【特許文献４】特開昭５８−４７０９９号公報
【特許文献５】特開２００１−２７３４号公報
【発明の概要】
【発明が解決しようとする課題】
【０００９】
本発明の課題は、特に、液体洗浄剤、とりわけ高濃度の界面活性剤を含有する液体洗浄剤にも安定に配合可能で、溶液の色や匂いにおいても優れた高分子ビルダーを安定に製造する方法を提供すること、及びそのようにして得られる高分子ビルダーを提供することである。
【課題を解決するための手段】
【００１０】
本発明は、下記一般式（Ｉ）で表わされるモノマー〔以下、モノマー（Ｉ）という〕と、下記一般式（II）で表されるモノマー〔以下、モノマー（II）という〕とを、液体反応媒体を用いて反応容器中で重合反応させて洗浄剤用高分子ビルダーを製造するにあたり、
液体反応媒体として低級アルコールを含む液体を用い、
使用する全モノマー（Ｉ）の１〜２０重量％に相当する量のモノマー（Ｉ）、及び使用する全モノマー（II）の３０〜８０重量％に相当する量のモノマー（II）を、モノマー（Ｉ）とモノマー（II）との比率が、モノマー（Ｉ）：モノマー（II）＝０．４：９９．６〜１５：８５（重量比）となるように、重合開始前に予め反応容器に仕込み、
重合開始後にモノマー（Ｉ）及びモノマー（II）の残りを反応容器に添加する、
洗浄剤用高分子ビルダーの製造方法に関する。
【００１１】
【化１】
0005485596.tif 000002
【００１２】
〔式中、Ｒ1は水素原子又は−ＣＯＯＭを表し、Ｒ2は水素原子又はメチル基を表し、Ｍは、各々独立して、水素原子、１価金属、２価金属（１／２原子）、アンモニウム基、又は置換アンモニウム基を表す。〕
【００１３】
【化２】
0005485596.tif 000003
【００１４】
〔式中、Ｒ3は水素原子又はメチル基を表し、Ａは１種類以上の炭素数２〜３のアルキレン基を表し、Ｘは水素原子、メチル基、フェニル基又はベンジル基を表し、ｎは平均付加モル数であり、１０〜１００の数を表す。〕
【００１５】
また、本発明は、上記本発明の製造方法により得られる、洗浄剤用高分子ビルダーに関する。
【発明の効果】
【００１６】
本発明によれば、液体洗浄剤、とりわけ高濃度（例えば５０重量％以上）の界面活性剤を含有する液体洗浄剤にも安定に配合可能で、溶液の色や匂いにおいても優れた高分子ビルダーを安定に製造することができる。
【発明を実施するための形態】
【００１７】
本発明の製造方法により、高濃度（例えば５０重量％以上）の界面活性剤を含有する液体洗浄剤にも安定に配合可能な高分子ビルダーが得られるのは、モノマー（Ｉ）：モノマー（II）の共重合比が変動せず、設計通りの重量比のポリマーが製造されているためであると推察される。また、低級アルコールを含む液体反応媒体と共に所定量のモノマー（Ｉ）とモノマー（II）を予め反応容器に仕込んでから重合を開始することにより、硫黄臭の原因となる連鎖移動剤を必要とせずに最適な分子量範囲に制御が可能となることから、ポリマーの溶液の色や匂いも優れたものとなると考えられる。更に低級アルコールは重合により得られたポリマーを安定に溶解するため、重合反応を安定に進行させることができる。
【００１８】
モノマー（Ｉ）において、Ｒ1は水素原子又は−ＣＯＯＭを表し、Ｒ2は水素原子又はメチル基を表す。Ｍは、各々独立して、水素原子、１価金属、２価金属（１／２原子）、アンモニウム基、又は置換アンモニウム基を表し、水素原子、１価金属、置換アンモニウム基が好ましい。
【００１９】
モノマー（Ｉ）の具体例としては、未中和の酸型（すなわち、式（Ｉ）中のＭが水素原子）で用いる場合、アクリル酸、メタクリル酸、マレイン酸を挙げることができ、好ましくはアクリル酸、メタクリル酸、さらに好ましくはアクリル酸である。また、１価もしくは２価の金属、アンモニウム基、又は有機アミン基の塩を用いることもできる。中和する塩として、リチウム、カリウム、ナトリウム、カルシウム、マグネシウム、アンモニウム、モノエタノールアミン、ジエタノールアミン、トリエタノールアミンを挙げることができ、ナトリウム、アンモニウム、モノエタノールアミン、ジエタノールアミン、トリエタノールアミンが好ましい。なお、重合に使用するモノマーの中和度の範囲は、０〜０．５が好ましく、０〜０．２がより好ましく、０〜０．１が更に好ましく、０が特に好ましい。
【００２０】
モノマー（II）において、Ｒ3は水素原子又はメチル基を表す。Ａは１種類以上の炭素数２〜３のアルキレン基を表し、炭素数２のアルキレン基が好ましい。Ｘは水素原子、メチル基、フェニル基又はベンジル基を表すが、水素原子、メチル基が好ましく、水素原子が更に好ましい。ｎは平均付加モル数であり、１０〜１００の数を表すが、液体洗浄剤への配合安定性の観点から、１５〜８０の数が好ましく、１９〜３５の数がより好ましい。
【００２１】
モノマー（II）の具体例としては、ポリエチレングリコールアリルエーテル、メトキシポリエチレングリコールアリルエーテル、ポリ（エチレングリコール／プロピレングリコール）アリルエーテル、メトキシポリ（エチレングリコール／プロピレングリコール）アリルエーテルを挙げることができ、好ましくはポリエチレングリコールアリルエーテル、メトキシポリエチレングリコールアリルエーテル、さらに好ましくはポリエチレングリコールアリルエーテルである。
【００２２】
モノマー（Ｉ）由来の構成単位（Ｉ）とモノマー（II）由来の構成単位（II）の配列は、ランダム、ブロック、交互のいずれでもよいが、ランダム又は交互が好ましい。
【００２３】
本発明では、低級アルコールを含む液体反応媒体を、重合開始前に予め反応容器に仕込む。液体反応媒体は、液状の溶媒、分散媒あるいは分散溶媒である。低級アルコールを含む液体反応媒体を用いることで、重合中に生成したポリマーが不溶化したり、場合によってはゲル化したりすることを防ぎ、高い重合濃度でも円滑に重合を行うことができる。用いる低級アルコールとしては、メタノール、エタノール、プロパノール、２−プロパノールなどの１価アルコール類（好ましくは炭素数２〜３の１価アルコール）；エチレングリコール、ジエチレングリコール、プロピレングリコール、ジプロピレングリコール、グリセリン、ソルビトールなどの多価アルコール類が挙げられ、単独でも、２種以上でもよい。中でも、多価アルコールが高沸点であるため、高い温度の重合に使用することができ、得られたポリマー溶液の溶剤臭も低い点で好ましい。さらに好ましい多価アルコールは、炭素数２〜６の多価アルコールであり、また、２〜６価のアルコールである。より好ましくは、エチレングリコール、ジエチレングリコール、プロピレングリコール及びジプロピレングリコールから選ばれる１種以上であり、特に好ましくは、プロピレングリコールである。
【００２４】
液体反応媒体中の低級アルコールの割合は、２０〜８０重量％が好ましく、３０〜７０重量％がさらに好ましく、４０〜６０重量％が特に好ましい。液体反応媒体中の低級アルコール以外の成分としては、水が好ましい。
【００２５】
本発明では、使用する全モノマー（Ｉ）の１〜２０重量％に相当する量のモノマー（Ｉ）を、重合開始前に予め反応容器に仕込む。生産性及び液体洗浄剤への配合安定性の観点から、使用する全モノマー（Ｉ）の３〜１８重量％、更に５〜１５重量％に相当する量を仕込むのが好ましい。
【００２６】
本発明において、重合開始後に反応容器に添加するモノマー（Ｉ）の量は、使用する全モノマー（Ｉ）の８０重量％以上に相当する量が好ましく、８２重量％以上がより好ましく、８５重量％以上が更に好ましい。
【００２７】
本発明では、使用する全モノマー（II）の３０〜８０重量％に相当する量のモノマー（II）を、重合開始前に予め反応容器に仕込む。生産性及び液体洗浄剤への配合安定性の観点から、使用する全モノマー（II）の３５〜７０重量％、更に４０〜６０重量％に相当する量を予め反応容器に仕込むことがより好ましい。
【００２８】
本発明では、モノマー（Ｉ）とモノマー（II）との比率が、モノマー（Ｉ）：モノマー（II）＝０．４：９９．６〜１５：８５（重量比）となるように、重合開始前に予め反応容器に仕込む。意図する共重合比のポリマーを容易にかつ安定に得る観点から、該重量比は、０．６：９９．４〜１０：９０が好ましく、１：９９〜７：９３がより好ましい。
【００２９】
本発明では、重合開始後の反応容器中のモノマー（Ｉ）とモノマー（II）との比率が、モノマー（Ｉ）：モノマー（II）＝０．４：９９．６〜１５：８５（重量比）となるように、モノマー（Ｉ）及びモノマー（II）の残りを反応容器に添加する工程を有することが好ましい。すなわち、重合開始後の反応容器中のモノマー（Ｉ）とモノマー（II）との比率が、モノマー（Ｉ）：モノマー（II）＝０．４：９９．６〜１５：８５（重量比）となるように、モノマー（Ｉ）及びモノマー（II）の残りを反応容器に添加する期間が存在することが好ましい。
【００３０】
また、重合開始から使用する全モノマー（II）の８０重量％以上が添加されるまでの間（重合開始０分から、使用する全モノマー（II）の８０重量％以上が添加された特定の時点ｎ分後までの間）にわたって、反応液中のモノマー（Ｉ）とモノマー（II）の合計重量に対するモノマー（Ｉ）の重量の割合（％）の最大値と最小値の差が１０％以内（１０ポイント以内）であることが好ましく、５％以内（５ポイント以内）であることがさらに好ましく、３％以内（３ポイント以内）であることが特に好ましい。このように反応液中のモノマー（Ｉ）の濃度について変動の範囲を小さくすることにより、設計した共重合比のポリマーをさらに容易にかつ安定に得ることができる。このようにモノマー（Ｉ）の濃度についての変動の範囲を小さくするためにより詳細にモノマー比を決定する方法としては、例えば、成書（「エッセンシャル高分子科学」（中浜清一ら著、講談社、１９９２年、２０９ページ）に記載されているような、曲線合致法、交点法、Ｆｉｎｅｍａｎ−Ｒｏｓｓ法、Ｍａｙｏ−Ｌｅｗｉｓの関係式を用いる方法などにより、実際に使用するモノマー（Ｉ）とモノマー（II）の間に成り立つモノマー反応性比を求め、さらに得られたモノマー反応性比の値から、所望の共重合比を得るのに最適な反応液中のモノマー濃度比として算出することができる。なお、本発明では、モノマー（Ｉ）及びモノマー（II）を含む反応液が所定の重合温度（好ましくは後述のように５０〜１５０℃）となり、反応液に開始剤が添加された時点を重合開始と判断することができる。
【００３１】
重合開始後の反応液中のモノマー（Ｉ）とモノマー（II）の重量比は、例えば反応液を少量採取し、1Ｈ−ＮＭＲや液体クロマトグラフィーにより測定される未反応のモノマー（Ｉ）及びモノマー（II）の量に基づいて算出することができる。この算出を行うタイミングと頻度としては、重合開始直後に１回、使用する全モノマー（II）の８０重量％以上が添加された特定の時点に１回、さらにその間に少なくとも１回以上、好ましくは一定時間をおいて２回以上行うことが好ましい。
【００３２】
反応液中のモノマー比を上記の範囲内に制御するには、重合の進行により逐次消費される反応液中のモノマー量を考慮して、反応液へのモノマー（Ｉ）とモノマー（II）の添加量（速度）を調整するのが好ましい。
【００３３】
重合開始後、反応容器にモノマー（Ｉ）とモノマー（II）とを、モノマー（Ｉ）：モノマー（II）＝１０：９０〜６０：４０の重量比で添加する期間が存在することが好ましく、更に１２：８８〜５０：５０、特に１５：８５〜４０：６０の重量比で添加する期間が存在することが好ましい。
【００３４】
重合開始後にモノマー（Ｉ）及びモノマー（II）の残りを反応容器に添加する方法は、滴下が好ましい。また、モノマー（Ｉ）：モノマー（II）の重量比や滴下速度の異なる多段階の滴下を行ってもよい。
【００３５】
重合開始後に添加するモノマー（Ｉ）とモノマー（II）は、開始剤（場合により、さらに液体反応媒体）とともに反応容器内へ一定の速度で連続的に滴下することが好ましい。
【００３６】
好ましくは、使用する全モノマー（II）の８０重量％以上、より好ましくは９０重量％以上、更に好ましくは９５重量％以上、特に好ましくは１００重量％に相当する量を添加するまで、モノマー（Ｉ）及びモノマー（II）の残りを、モノマー（Ｉ）：モノマー（II）＝１０：９０〜６０：４０の重量比で反応容器に添加する。
【００３７】
また、本発明では、使用する全モノマー（II）の８０重量％以上に相当する量のモノマー（II）を添加した後は、モノマー（Ｉ）：モノマー（II）＝１０：９０〜６０：４０の重量比で添加する場合に採用した添加速度よりも、遅い速度でモノマー（Ｉ）及び／又はモノマー（II）、好ましくはモノマー（Ｉ）を添加する期間が存在することが好ましい。
【００３８】
本発明では、下記（１）及び（２）、更には（１）、（２）及び（３）を満たすように、重合開始後にモノマー（Ｉ）及びモノマー（II）の残りを反応容器に添加することが好ましい。この態様は、残りのモノマー（Ｉ）の一部と残りのモノマー（II）の全部を所定の重量比で反応容器に添加した後、更に残りのモノマー（Ｉ）の残部を反応容器に添加するものである。
（１）使用する全モノマー（II）の８０重量％以上、更に９０重量％以上、更に９５重量％以上、更に１００重量％に相当する量のモノマー（II）を添加するまで、モノマー（Ｉ）及びモノマー（II）を、モノマー（Ｉ）：モノマー（II）＝１０：９０〜６０：４０の重量比で反応容器に添加する。
（２）使用する全モノマー（II）の１００重量％に相当する量のモノマー（II）を添加したときのモノマー（Ｉ）の添加量が、使用する全モノマー（Ｉ）の１００重量％未満（好ましくは、１５〜７５重量％、より好ましくは、２５〜７０重量％、更に好ましくは、３５〜６５重量％）に相当する量である。
（３）使用する全モノマー（II）の１００重量％に相当する量のモノマー（II）が添加された後、モノマー（Ｉ）を、上記（２）におけるモノマー（Ｉ）の添加速度よりも遅い速度で反応容器に添加する。
【００３９】
本発明において使用される全モノマー（Ｉ）と、使用される全モノマー（II）の重量比は、モノマー（Ｉ）：モノマー（II）＝１０：９０〜６０：４０であることが、液体洗浄剤への配合安定性と洗浄性の観点から好ましく、１２：８８〜５０：５０であることがより好ましく、１５：８５〜４０：６０が更に好ましい。この範囲となるように、重合開始前後に反応容器に添加するモノマー（Ｉ）、（II）の量を調整することが好ましい。
【００４０】
上記のように反応を制御することで、本発明では、使用した全モノマー（Ｉ）及び全モノマー（II）の重量比と、ポリマー中のモノマー（Ｉ）由来の構成単位（Ｉ）及びモノマー（II）由来の構成単位（II）の重量比がほぼ等しい、つまり、残存モノマーが少なく、かつ設計共重合比の成分が多い（共重合分布が狭い）ポリマーが得られる。
【００４１】
本発明では、モノマー（Ｉ）及びモノマー（II）以外に、その他の共重合可能なモノマーを共重合してもよい。具体的には、フマル酸、イタコン酸などのカルボン酸；スチレンスルホン酸（塩）、スチレン、酢酸ビニルなどのビニル化合物；（メタ）アクリル酸アルキル、（メタ）アクリル酸ヒドロキシアルキル、（メタ）アクリル酸ジメチルアミノエチル（塩）などの（メタ）アクリル酸エステル類；（メタ）アクリルアミド、Ｎ−アルキル−（メタ）アクリルアミド、２−アクリルアミド−２−メチルプロパンスルホン酸（塩）などの（メタ）アクリルアミド誘導体；ジアリルジメチルアンモニウム塩、ジアリルメチルアミン（塩）、ジアリルアミン（塩）、アリルアミン（塩）などのアリル化合物等が挙げられる。
【００４２】
使用する全モノマー（Ｉ）と全モノマー（II）の合計の重量に対する、これらその他の共重合可能なモノマーの使用量（重量％）は、１０重量％以下が好ましく、５重量％以下がより好ましく、０重量％が更に好ましい。本発明では、高分子ビルダーの製造に用いる全モノマー中、モノマー（Ｉ）とモノマー（II）の割合が１０：９０〜６０：４０重量％、更に１２：８８〜５０：５０重量％、より更に１５：８５〜４０：６０重量％であることが好ましい。
【００４３】
本発明では、重合反応の方法は、溶液重合、懸濁重合、乳化重合、沈澱重合、分散重合などいずれの方法でもよいが、溶液重合が好ましい。溶液重合では、液体反応媒体として低級アルコールを含む溶媒が用いられる。
【００４４】
また、重合反応は開始剤を使用して行うことが好ましい。開始剤としては、公知のものを使用できる。例えば、過硫酸ナトリウム（ペルオキソ二硫酸ナトリウム）、過硫酸カリウム（ペルオキソ二硫酸カリウム）、過硫酸アンモニウム（ペルオキソ二硫酸アンモニウム）などの過硫酸塩；過酸化水素；２，２’−アゾビス（２−アミジノプロパン）二塩酸塩、２，２’−アゾビス（２−メチルブチロニトリル）、２，２’−アゾビス（２，４−ジメチルバレロニトリル）などのアゾ化合物；過酸化ベンゾイル、過酸化ラウロイル、クメンハイドロパーオキシドなどの過酸化物、などを挙げることができる。さらに、亜硫酸水素ナトリウム、亜硫酸ナトリウム、ピロ重亜硫酸ナトリウム、アスコルビン酸などの還元剤や、エチレンジアミン、エチレンジアミン四酢酸ナトリウム、グリシンなどのアミン化合物などを併用してもよい。単独でも、２種以上からなる組み合わせでもよい。中でも、過硫酸ナトリウム、過硫酸カリウム、過硫酸アンモニウム、過酸化水素、２，２’−アゾビス（２−アミジノプロパン）二塩酸塩、２，２’−アゾビス（２，４−ジメチルバレロニトリル）が好ましく、過硫酸ナトリウム、過硫酸カリウム、過硫酸アンモニウム、過酸化水素がさらに好ましい。
【００４５】
開始剤の添加量としては、モノマー（Ｉ）及びモノマー（II）の総モル数に対する開始剤の総モル数の割合として、１〜１０モル％が好ましく、２〜９モル％がさらに好ましく、３〜８モル％が特に好ましい。
【００４６】
重合温度は、５０〜１５０℃が好ましく、６０〜１２０℃がより好ましく、７０〜１００℃が更に好ましく、８０〜９０℃が特に好ましい。重合温度は、使用する開始剤の分解温度により適宜調節される。本発明では、反応容器にモノマー（Ｉ）、モノマー（II）、低級アルコールを含む液体反応媒体を予め仕込んでから重合反応が終了するまで、反応液を前記範囲の温度とすることが好ましい。
【００４７】
連鎖移動剤は、必要に応じて公知のものを使用できるが、使用しないのが溶液の色や匂いの点で好ましい。
【００４８】
本発明の製造方法の好ましい例としては、
（ａ）使用する全モノマー（Ｉ）の１〜２０重量％に相当する量のモノマー（Ｉ）、使用する全モノマー（II）の３０〜８０重量％に相当する量のモノマー（II）、及び低級アルコールを含む液体反応媒体を、重合開始前に予め反応容器に仕込む工程であって、重合開始前に予め反応容器に仕込まれたモノマー（Ｉ）とモノマー（II）との比率が、モノマー（Ｉ）：モノマー（II）＝０．４：９９．６〜１５：８５（重量比）である工程、
（ｂ）モノマー（Ｉ）、モノマー（II）、及び開始剤（好ましくは使用する全開始剤の３０〜７０重量％に相当する量の開始剤）を反応容器に添加（好ましくは滴下）する工程であって、残りのモノマー（Ｉ）の一部と残りのモノマー（II）の全部を添加する工程と、
（ｃ）前記（ｂ）で添加されなかった残りのモノマー（Ｉ）の全量、及び開始剤（好ましくは残りの開始剤の全量）を反応容器に添加する工程
を有するものが挙げられる。（ａ）〜（ｃ）の工程では、それぞれ、モノマー（Ｉ）、モノマー（II）及び液体反応媒体を含む反応液の温度を７０〜１００℃とすることが好ましい。また、（ｃ）の工程を７０〜１００℃で行い、使用する全モノマー（Ｉ）と使用する全モノマー（II）を添加した後、引き続き反応液を７０〜１００℃に１〜５時間保持することが好ましい。また、（ｂ）の工程では、反応容器に添加するモノマー（Ｉ）とモノマー（II）の重量比は、モノマー（Ｉ）：モノマー（II）＝１０：９０〜６０：４０であることが好ましい。
【００４９】
＜洗浄剤用高分子ビルダー＞
本発明の製造方法により得られる洗浄剤用高分子ビルダーは、好ましくは、モノマー（Ｉ）由来の構成単位（Ｉ）及びモノマー（II）由来の構成単位（II）を含有し、構成単位（Ｉ）と構成単位（II）の重量比が、構成単位（Ｉ）：構成単位（II）で好ましくは１０：９０〜６０：４０、より好ましくは１２：８８〜５０：５０、さらに好ましくは１５：８５〜３０：７０の高分子化合物である。
【００５０】
本発明の製法方法により得られた高分子化合物は、必要応じて、水酸化ナトリウム、水酸化カリウム、などのアルカリ金属水酸化物；水酸化カルシウム、水酸化マグネシウムなどのアルカリ土類金属の水酸化物；炭酸ナトリウム、炭酸水素ナトリウムなどのアルカリ炭酸塩；モノエタノールアミン、ジエタノールアミン、トリエタノールアミンなどの有機アミン、などで中和し、本発明の洗浄剤用高分子ビルダーとしてもよい。
【００５１】
本発明に係る高分子化合物の重量平均分子量は、高硬度での泥汚れに対する洗浄力を向上させる観点から、好ましくは５０００〜１０００００、より好ましくは１００００〜７００００、更に好ましくは１５０００〜５００００の範囲内である。この重量平均分子量は、ゲル浸透クロマトグラフィー（ＧＰＣ）で、カラムに東ソー（株）製ＴＳＫｇｅｌα−Ｍ（２本連結）、検出器に示差屈折率計を使用し、溶離液を６０ｍｍｏｌ／Ｌのリン酸と５０ｍｍｏｌ／Ｌの臭化リチウムを添加したジメチルホルムアミド、標品をポリエチレングリコールとした条件で測定した場合の重量平均分子量である。
【００５２】
本発明の製造方法により得られた洗浄剤用高分子ビルダーは、洗浄剤の剤形態に特に限定されることなく、例えば粉末洗浄剤、液体洗浄剤などに配合することができる。特に、本発明の衣料洗浄剤用高分子ビルダーは、界面活性剤、中でも非イオン界面活性剤との相溶性に優れ、液体洗浄剤用として優れたものである。界面活性剤との相溶性に優れることにより、液体洗浄剤に配合したとき、その組成物の透明性が良好であり、高濃縮の液体洗浄剤組成物とすることができる。
【００５３】
本発明の製造方法により得られた洗浄剤用高分子ビルダーは、耐加水分解性に優れている。高温保存でも加水分解しにくく、性能、配合の安定性に優れている。また、溶液の色、匂いにも優れている。
【００５４】
本発明の製造方法により得られた洗浄剤用高分子ビルダーは、衣料洗浄剤、好ましくは衣料用液体洗浄剤に配合される。この洗浄剤用高分子ビルダーを含有する衣料洗浄剤の一例として、本発明の洗浄剤用高分子ビルダーを０．１〜１０重量％、ノニオン界面活性剤を２０〜７０重量％、アニオン界面活性剤を５〜２０重量％、溶剤を１〜３０重量％、水を５〜５０重量％含有する衣料用液体洗浄剤（好ましくはノニオン界面活性剤とアニオン界面活性剤の合計が５０重量％以上）が挙げられる。
【実施例】
【００５５】
［実施例１：合成ポリマー（１）の合成］
アクリル酸／ポリエチレングリコール（エチレンオキシド平均付加モル数２１）アリルエーテル＝２８／７２（重量比）共重合体〔合成ポリマー（１）〕を以下のように合成した。
【００５６】
温度計、撹拌機、窒素導入管、還流冷却器を備えたガラス製反応器に、プロピレングリコール（和光純薬工業（株）製）２０６ｇ、イオン交換水１２６ｇ、８０％アクリル酸水溶液（東亞合成化学（株）製）５．２ｇ（アクリル酸全重量基準の５％）、ポリエチレングリコール（エチレンオキシド平均付加モル数２１）アリルエーテル１００．８ｇ（ポリエチレングリコールアリルエーテル全重量基準の５０％）を入れ、窒素雰囲気下で混合し、８５℃まで昇温した。そこへ、８０％アクリル酸水溶液４９ｇ、イオン交換水２５ｇ及びポリエチレングリコール（エチレンオキシド平均付加モル数２１）アリルエーテル１００．８ｇを混合した液（アクリル酸：ポリエチレングリコールアリルエーテル＝２８：７２（重量比））と、過硫酸ソーダ（和光純薬工業（株）製）３．７ｇ及びイオン交換水１８．６ｇを混合した液とを、別々に８４分かけて滴下した。滴下終了後、８０％アクリル酸水溶液４３．９ｇと、過硫酸ソーダ３．３ｇ及びイオン交換水１６．７ｇを混合した液とを、別々に１５３分かけて滴下した。滴下終了後、３時間８５℃で撹拌を続けた。室温に戻し、合成ポリマー（１）を含有する溶液７００ｇ（ポリマー濃度：４０重量％）を得た。得られた合成ポリマー（１）のＧＰＣ測定の結果、重量平均分子量は２．１万（ポリエチレングリコール換算）であった。また、1Ｈ−ＮＭＲ測定の結果、得られた溶液中に残存するアクリル酸は、溶液中の濃度として検出限界以下、同様にポリエチレングリコールアリルエーテルは１．２重量％であった。モノマー添加量、重量比等は、表１記載の通りである。本例では、重合開始（０分）から使用する全モノマー（II）の８６重量％が添加されるまでの間（６０分）にわたって、反応液中の全モノマーの重量に対するモノマー（Ｉ）の重量の割合（％）の最大値と最小値の差は０％（０ポイント）であった。なお、表中、モノマー（Ｉ）／モノマー（II）の重量比で、反応液中の重量比は、０分は仕込量に基づくものであり、それ以降の重量比は測定値から算出したものである（以下同様）。なお、表中、全使用量に対する割合（重量％／累積量基準）が１００％になった時点でモノマーの添加が終了していることを意味する（以下同様）。
【００５７】
合成ポリマー（１）の溶液の色は無色透明であり、匂いは軽い溶剤臭はあるが、チオ化合物由来の特異臭は無かった。
【００５８】
【表１】
0005485596.tif 000004
【００５９】
［実施例２：合成ポリマー（２）の合成］
アクリル酸／ポリエチレングリコール（エチレンオキシド平均付加モル数２５）アリルエーテル＝２５／７５（重量比）共重合体〔合成ポリマー（２）〕を以下のように合成した。
【００６０】
温度計、撹拌機、窒素導入管、還流冷却器を備えたガラス製反応器に、プロピレングリコール（和光純薬工業（株）製）２９５ｇ、イオン交換水１９２ｇ、８０％アクリル酸水溶液（東亞合成化学（株）製）６．３ｇ（アクリル酸全重量基準の５％）、ポリエチレングリコール（エチレンオキシド平均付加モル数２５）アリルエーテル１５０ｇ（ポリエチレングリコールアリルエーテル全重量基準の５０％）を入れ、窒素雰囲気下で混合し、８５℃まで昇温した。そこへ、８０％アクリル酸水溶液６２．５ｇ、イオン交換水３７．５ｇ及びポリエチレングリコール（エチレンオキシド平均付加モル数２５）アリルエーテル１５０ｇを混合した液（アクリル酸：ポリエチレングリコールアリルエーテル＝２５：７５（重量比））と、過硫酸ソーダ（和光純薬工業（株）製）５．３ｇ及びイオン交換水２１．２ｇを混合した液とを、別々に７５分かけて滴下した。滴下終了後、８０％アクリル酸水溶液５６．３ｇと、過硫酸ソーダ４．８ｇ及びイオン交換水１９．１ｇとを混合した液を、別々に１３５分かけて滴下した。滴下終了後、３時間８５℃で撹拌を続けた。室温に戻し、合成ポリマー（２）を含有する溶液１０００ｇ（ポリマー濃度：４０重量％）を得た。得られた合成ポリマー（２）のＧＰＣ測定の結果、重量平均分子量は２．１万（ポリエチレングリコール換算）であった。また、1Ｈ−ＮＭＲ測定の結果、得られた溶液中に残存するアクリル酸は、溶液中の濃度として検出限界以下、同様にポリエチレングリコールアリルエーテルは１．６重量％であった。モノマー添加量、重量比等は、表２記載の通りである。本例では、重合開始（０分）から使用する全モノマー（II）の９０重量％が添加されるまでの間（６０分）にわたって、反応液中の全モノマーの重量に対するモノマー（Ｉ）の重量の割合（％）の最大値と最小値の差は０％（０ポイント）であった。
【００６１】
合成ポリマー（２）の溶液の色は無色透明であり、匂いは軽い溶剤臭はあるが、チオ化合物由来の特異臭は無かった。
【００６２】
【表２】
0005485596.tif 000005
【００６３】
［実施例３：合成ポリマー（３）の合成］
アクリル酸／ポリエチレングリコール（エチレンオキシド平均付加モル数２５）アリルエーテル＝２５／７５（重量比）共重合体〔合成ポリマー（３）〕を以下のように合成した。
【００６４】
温度計、撹拌機、窒素導入管、還流冷却器を備えたガラス製反応器に、プロピレングリコール（和光純薬工業（株）製）８８０．４ｇ、イオン交換水５５１．２ｇ、８０％アクリル酸水溶液（東亞合成化学（株）製）１８．８ｇ（アクリル酸全重量基準の５％）、ポリエチレングリコール（エチレンオキシド平均付加モル数２５）アリルエーテル４５０．１ｇ（ポリエチレングリコールアリルエーテル全重量基準の５０％）を入れ、窒素雰囲気下で混合し、８５℃まで昇温した。そこへ、８０％アクリル酸水溶液１８７．５ｇ、ポリエチレングリコール（エチレンオキシド平均付加モル数２５）アリルエーテル４５０．０ｇ及びイオン交換水１１２．５ｇを混合した液と、過硫酸ソーダ（和光純薬工業（株）製）１５．９ｇ、イオン交換水６３．６ｇ及び３０％過酸化水素溶液（シグマアルドリッチ製）１５．６ｇを混合した液とを、別々に７５分かけて滴下した。滴下終了後、８０％アクリル酸水溶液１６８．８ｇと、過硫酸ソーダ１４．３ｇ、イオン交換水５７．３ｇ及び３０％過酸化水素溶液１４．１ｇを混合した液とを、別々に１３５分かけて滴下した。滴下終了後、３時間８５℃で撹拌を続けた。室温に戻し、合成ポリマー（３）を含有する溶液３０００ｇ（ポリマー濃度：４０重量％）を得た。得られた合成ポリマー（３）のＧＰＣ測定の結果、重量平均分子量は２．２万（ポリエチレングリコール換算）であった。また、1Ｈ−ＮＭＲ測定の結果、得られた溶液中に残存するアクリル酸は、溶液中の濃度として検出限界以下、同様にポリエチレングリコールアリルエーテルは２．２重量％であった。モノマー添加量、重量比等は、表３記載の通りである。本例では、重合開始（０分）から使用する全モノマー（II）の９０重量％が添加されるまでの間（６０分）にわたって、反応液中の全モノマーの重量に対するモノマー（Ｉ）の重量の割合（％）の最大値と最小値の差は１％（１ポイント）であった。
【００６５】
また、合成ポリマー（３）の溶液の色は無色透明であり、匂いは軽い溶剤臭はあるが、チオ化合物由来の特異臭は無かった。
【００６６】
【表３】
0005485596.tif 000006
【００６７】
［比較例１：比較合成ポリマー（１）の合成］
アクリル酸／ポリエチレングリコール（エチレンオキシド平均付加モル数２５）アリルエーテル＝２５／７５（重量比）共重合体〔比較合成ポリマー（１）〕を、以下のようにモノマー（II）の全量を予め反応容器に投入して合成した。
【００６８】
温度計、撹拌機、窒素導入管、還流冷却器を備えたガラス製反応器に、プロピレングリコール（和光純薬工業（株）製）２９５．０ｇ、イオン交換水１５４．６ｇ、８０％ポリエチレングリコール（エチレンオキシド平均付加モル数２５）アリルエーテル水溶液３７５．０ｇ（ポリエチレングリコールアリルエーテル全重量基準の１００％）を入れ、窒素雰囲気下で混合し、８５℃まで昇温した。そこへ、８０％アクリル酸水溶液（東亞合成化学（株）製）１２５．０ｇ（アクリル酸全重量基準の１００％）と、過硫酸ソーダ（和光純薬工業（株）製）１０．１ｇ及びイオン交換水４０．３ｇを混合した液とを、別々に６０分かけて滴下した。滴下終了後、３時間８５℃で撹拌を続けた。室温に戻し、比較合成ポリマー（１）を含有する溶液１０００ｇ（ポリマー濃度：４０重量％）を得た。得られた比較合成ポリマー（１）のＧＰＣ測定の結果、重量平均分子量は２．９万（ポリエチレングリコール換算）であった。また、1Ｈ−ＮＭＲ測定の結果、得られた溶液中に残存するアクリル酸は、溶液中の濃度として検出限界以下、同様にポリエチレングリコールアリルエーテルは２．０％であった。モノマー添加量、重量比等は、表４記載の通りである。
【００６９】
また、比較合成ポリマー（１）の溶液の色は無色透明であり、匂いは軽い溶剤臭はあるが、チオ化合物由来の特異臭は無かった。
【００７０】
【表４】
0005485596.tif 000007
【００７１】
［比較例２］
アクリル酸／ポリエチレングリコール（エチレンオキシド平均付加モル数２５）アリルエーテル＝２５／７５（重量比）共重合体を、以下のように液体反応媒体として水のみを用いて合成しようとしたが、反応を継続することができず、目的とする共重合体は得られなかった。
【００７２】
温度計、撹拌機、窒素導入管、還流冷却器を備えたガラス製反応器に、イオン交換水１４７ｇ、８０％アクリル酸水溶液（東亞合成化学（株）製）６．３ｇ（アクリル酸全重量基準の５％）、８０％ポリエチレングリコール（エチレンオキシド平均付加モル数２５）アリルエーテル水溶液１８８ｇ（ポリエチレングリコールアリルエーテル全重量基準の５０％）を入れ、窒素雰囲気下で混合し、８５℃まで昇温した。そこへ、８０％アクリル酸水溶液６２．５ｇ及び８０％ポリエチレングリコール（エチレンオキシド平均付加モル数２５）アリルエーテル水溶液１８８ｇを混合した液と、過硫酸ソーダ（和光純薬工業（株）製）２．７ｇ、イオン交換水２１．２ｇ及び３０％過酸化水素溶液（シグマアルドリッチ製）２．６ｇを混合した液とを、別々に７５分かけて滴下した。滴下終了後、８０％アクリル酸水溶液５６．３ｇと、過硫酸ソーダ２．４ｇ、イオン交換水１９．１ｇ及び３０％過酸化水素溶液２．３ｇを混合した液とを、別々に１３５分かけて滴下しようとしたが、この滴下が９５分経過したところで、反応液の粘度が上がるとともに生成したポリマーのゲル化が認められ、重合の継続が困難となった。
【００７３】
＜参考例１〜２、比較参考例１＞
上記で得られた合成ポリマー（２）、（３）及び比較合成ポリマー（１）を用い、以下のように液体洗浄剤組成物への溶解性の評価を行った。
【００７４】
〔Ｉ〕溶解性の評価
（Ｉ−１）
合成ポリマー（２）、（３）及び比較合成ポリマー（１）の溶液に、２−アミノエタノール（和光純薬（株）製）を加えて完全中和し、ポリマー濃度を２０重量％となるようイオン交換水で調整する。
【００７５】
（Ｉ−２）
上記（Ｉ−１）で調製した中和型ポリマーの２０重量％溶液と表５に記載の成分とを用いて液体洗浄剤組成物を調製した。表５の成分を混合、脱泡し、２５℃下で１時間静置して液体洗浄剤組成物を得た後、ＵＶ測定機器（島津製作所製 ＵＶ−２５５０、１ｃｍセル、波長６６０ｎｍ）にて、透過率を測定した。評価結果を表＊に示すが、透過率９５％以上は透明溶解、９５％未満は濁りあり、と判定できる。なお、表中の添加量の数値は、固形分あるいは有効成分換算の重量％である。
【００７６】
【表５】
0005485596.tif 000008
【００７７】
＊１：ポリオキシエチレンポリオキシプロピレンアルキルエーテル（エマルゲンＬＳ−１１０、花王（株）製）
＊２：直鎖アルキル（炭素数１２〜１４）ベンゼンスルホン酸
＊３：和光純薬（株）製
＊４：和光純薬（株）製